(57)【要約】【課題】薄肉で優れた電波吸収性能を示すと共に、耐オゾン性、耐候性、耐熱性等の耐環境性にも優れた電波吸収シートを提供する。【解決手段】ゴム成分１００重量部に、カルボニル鉄２００〜１５００重量部を配合してなる電波吸収体用ゴム組成物。ゴム成分は、ゴム成分１００重量部中に耐候性ゴムを５重量部以上含む。好ましくは更にカーボンブラック１〜１０重量部を含む。ゴム成分に所定量のカルボニル鉄を配合することにより、著しく優れた電波吸収性能を得ることができ、これにより、必要とする電波吸収量を得るための電波吸収シートの厚さを薄くすることができる。ゴム成分に耐候性ゴムを配合することにより、耐オゾン性、耐候性、耐熱性等の耐環境性を改善することができる。【特許請求の範囲】
【請求項１】
ゴム成分１００重量部にカルボニル鉄２００〜１５００重量部を配合してなる電波吸収体用ゴム組成物であって、
該ゴム成分１００重量部中に耐候性ゴムを５重量部以上含むことを特徴とする電波吸収体用ゴム組成物。
【請求項２】
請求項１において、該耐候性ゴムが、ブチルゴム、クロロプレンゴム、エチレンプロピレンゴム、エチレンプロピレンジエンゴム、塩素化ポリエチレンゴム、アクリロニトリルブタジエンゴム、塩素化ブチルゴム、臭素化ブチルゴム及びクロロスルホン化ポリエチレンゴムよりなる群から選ばれる１種又は２種以上であることを特徴とする電波吸収体用ゴム組成物。
【請求項３】
請求項１又は２において、該ゴム成分１００重量部中に耐候性ゴムを２０重量部以上含むことを特徴とする電波吸収体用ゴム組成物。
【請求項４】
請求項１ないし３のいずれか１項において、該ゴム成分は耐候性ゴムと耐候性ゴム以外の汎用ゴムとで構成されることを特徴とする電波吸収体用ゴム組成物。
【請求項５】
請求項４において、該汎用ゴムが天然ゴム、スチレンブタジエンゴム、イソプレンゴム、及びブタジエンゴムよりなる群から選ばれる１種又は２種以上であることを特徴とする電波吸収体用ゴム組成物。
【請求項６】
請求項５において、該ゴム成分として天然ゴムとエチレンプロピレンゴムとを、天然ゴム／エチレンプロピレンゴム＝９５／５〜５／９５（重量比）の割合で含むことを特徴とする電波吸収体用ゴム組成物。
【請求項７】
請求項６において、該ゴム成分として天然ゴムとエチレンプロピレンゴムとを、天然ゴム／エチレンプロピレンゴム＝８０／２０〜５５／４５（重量比）の割合で含むことを特徴とする電波吸収体用ゴム組成物。
【請求項８】
請求項１ないし７のいずれか１項において、更にカーボンブラックをゴム成分１００重量部に対して１〜１０重量部含むことを特徴とする電波吸収体用ゴム組成物。
【請求項９】
請求項１ないし８のいずれか１項において、ゴム成分１００重量部にカルボニル鉄３００〜１０００重量部を配合してなることを特徴とする電波吸収体用ゴム組成物。
【請求項１０】
請求項１ないし９のいずれか１項において、該カルボニル鉄の平均粒子径が１〜１０μｍであることを特徴とする電波吸収体用ゴム組成物。
【請求項１１】
請求項４ないし１０のいずれか１項において、耐候性ゴムに、カルボニル鉄等の充填材を添加混練した後、汎用ゴムを添加混練して得られることを特徴とする電波吸収体用ゴム組成物。
【請求項１２】
請求項１１において、エチレンプロピレンゴムに、カルボニル鉄等の充填材を添加混練した後、天然ゴムを添加混練して得られることを特徴とする電波吸収体用ゴム組成物。
【請求項１３】
請求項１ないし１２のいずれか１項に記載の電波吸収体用ゴム組成物をシート状に成形してなることを特徴とする電波吸収シート。
【発明の詳細な説明】
【技術分野】
【０００１】
本発明は電波吸収体用ゴム組成物及び電波吸収シートに係り、特に、薄肉で優れた電波吸収性能を示すと共に、耐オゾン性、耐候性、耐熱性等の耐環境性にも優れた電波吸収シートを提供し得る電波吸収体用ゴム組成物と、この電波吸収体用ゴム組成物をシート状に成形してなる電波吸収シートに関する。
【背景技術】
【０００２】
近年、ＥＴＣ（Electronic  Toll  Collection  system）、ＯＡ機器や通信機器等の普及にともない、これらの機器から発生する電磁波が問題視されるようになっている。即ち、電磁波の人体への影響が懸念され、また、電磁波による精密機器の誤作動等が問題となっている。
【０００３】
そこで、各種の電子機器に関して、外部への電磁波の放出を防ぎ、また外部からの電磁波を吸収し、相互の干渉を防止するため、種々の電波吸収材料が開発されている。それらの多くは、フェライトや、パーマロイ、センダストなどの磁性材料の粉末を、ゴム又は合成樹脂のマトリクス中に分散させ、適宜の形状に成形してなるものである。その形状としては、一般的には使用に便利なシート状とされている。このような電波吸収シートにあっては、より薄いシートでより優れた電波吸収能を示すことが望まれる。また、複雑異形形状の機器や大型機器にも容易に適用することができ、破壊し難く、高耐久性のものとするために、柔軟性に優れることが望まれる。
【０００４】
電波を吸収する能力は、通常、電波吸収量などを用いて表される。この電波吸収量を大きくするためには、基本的には、電波の経路における磁性材料の存在量を大きくすることが必要である。しかし、薄いシートにより多くの磁性材料を存在させること、即ち、シートの成形材料に磁性材料の粉末を高充填することは、シートの柔軟性を大きく損なう結果となる。逆に、磁性材料を低配合とした場合、所望の電波吸収性能を得るためには、シートを厚くする必要がある。
【０００５】
本出願人は、薄肉で優れた電波吸収性能を示し、しかも柔軟性にも優れた電波吸収シートを提供し得る電波吸収体用ゴム組成物として、先にゴム成分１００重量部にカルボニル鉄３００〜１５００重量部を配合してなる電波吸収体用ゴム組成物を提案した（特願２００４−３４６５００号。以下「先願」という。）。
【０００６】
先願によれば、天然ゴム等のゴム成分に所定量のカルボニル鉄を配合することにより、著しく優れた電波吸収性能を得ることができ、これにより、必要とする電波吸収量を得るための電波吸収シートの厚さを薄くすることができる。しかも、天然ゴム等のゴム成分にカルボニル鉄を配合したものは、低硬度で柔軟性にも著しく優れ、従って、加工性が良好で、破壊し難く、耐久性にも優れるという効果が奏される。
【特許文献１】特願２００４−３４６５００号
【発明の開示】
【発明が解決しようとする課題】
【０００７】
電波吸収シートは、長期間継続的に使用されるものであり、従って、耐オゾン性、耐候性、耐熱性等の耐環境性に優れることが望まれるが、天然ゴムをゴム成分として用いた先願の電波吸収体用ゴム組成物では、耐オゾン性、耐候性、耐熱性等の耐環境性が劣るため、経時により老化しやすく、そのために物性が低下し、破壊に至りやすいという欠点がある。
【０００８】
本発明は上記先願の問題点を解決し、薄肉で優れた電波吸収性能を示すと共に、耐オゾン性、耐候性、耐熱性等の耐環境性にも優れた電波吸収シートを提供し得る電波吸収体用ゴム組成物と、この電波吸収体用ゴム組成物をシート状に成形してなる、耐オゾン性、耐候性、耐熱性等の耐環境性と電波吸収性能に優れた薄肉電波吸収シートを提供することを目的とする。
【課題を解決するための手段】
【０００９】
本発明（請求項１）の電波吸収体用ゴム組成物は、ゴム成分１００重量部にカルボニル鉄２００〜１５００重量部を配合してなる電波吸収体用ゴム組成物であって、該ゴム成分１００重量部中に耐候性ゴムを５重量部以上含むことを特徴とする。
【００１０】
請求項２の電波吸収体用ゴム組成物は、請求項１において、該耐候性ゴムが、ブチルゴム、クロロプレンゴム、エチレンプロピレンゴム、エチレンプロピレンジエンゴム、塩素化ポリエチレンゴム、アクリロニトリルブタジエンゴム、塩素化ブチルゴム、臭素化ブチルゴム及びクロロスルホン化ポリエチレンゴムよりなる群から選ばれる１種又は２種以上であることを特徴とする。
【００１１】
請求項３の電波吸収体用ゴム組成物は、請求項１又は２において、該ゴム成分１００重量部中に耐候性ゴムを２０重量部以上含むことを特徴とする。
【００１２】
請求項４の電波吸収体用ゴム組成物は、請求項１ないし３のいずれか１項において、該ゴム成分は耐候性ゴムと耐候性ゴム以外の汎用ゴムとで構成されることを特徴とする。
【００１３】
請求項５の電波吸収体用ゴム組成物は、請求項４において、該汎用ゴムが天然ゴム、スチレンブタジエンゴム、イソプレンゴム、及びブタジエンゴムよりなる群から選ばれる１種又は２種以上であることを特徴とする。
【００１４】
請求項６の電波吸収体用ゴム組成物は、請求項５において、該ゴム成分として天然ゴムとエチレンプロピレンゴムとを、天然ゴム／エチレンプロピレンゴム＝９５／５〜５／９５（重量比）の割合で含むことを特徴とする。
【００１５】
請求項７の電波吸収体用ゴム組成物は、請求項６において、該ゴム成分として天然ゴムとエチレンプロピレンゴムとを、天然ゴム／エチレンプロピレンゴム＝８０／２０〜５５／４５（重量比）の割合で含むことを特徴とする。
【００１６】
請求項８の電波吸収体用ゴム組成物は、請求項１ないし７のいずれか１項において、更にカーボンブラックをゴム成分１００重量部に対して１〜１０重量部含むことを特徴とする。
【００１７】
請求項９の電波吸収体用ゴム組成物は、請求項１ないし８のいずれか１項において、ゴム成分１００重量部にカルボニル鉄３００〜１０００重量部を配合してなることを特徴とする。
【００１８】
請求項１０の電波吸収体用ゴム組成物は、請求項１ないし９のいずれか１項において、該カルボニル鉄の平均粒子径が１〜１０μｍであることを特徴とする。
【００１９】
請求項１１の電波吸収体用ゴム組成物は、請求項４ないし１０のいずれか１項において、耐候性ゴムに、カルボニル鉄等の充填材を添加混練した後、汎用ゴムを添加混練して得られることを特徴とする。
【００２０】
請求項１２の電波吸収体用ゴム組成物は、請求項１１において、エチレンプロピレンゴムに、カルボニル鉄等の充填材を添加混練した後、天然ゴムを添加混練して得られることを特徴とする。
【００２１】
本発明（請求項１３）の電波吸収シートは、請求項１ないし１２のいずれか１項に記載の電波吸収体用ゴム組成物をシート状に成形してなることを特徴とする。
【発明の効果】
【００２２】
本発明によれば、ゴム成分に所定量のカルボニル鉄を配合することにより、著しく優れた電波吸収性能を得ることができ、これにより、必要とする電波吸収量を得るための電波吸収シートの厚さを薄くすることができる。
【００２３】
天然ゴムやスチレンブタジエンゴム等の汎用ゴムをゴム成分とするものでは、耐オゾン性、耐候性、耐熱性等の耐環境性が劣るが、本発明によれば、耐候性ゴムをゴム成分１００重量部中に５重量部以上配合することにより、耐オゾン性、耐候性、耐熱性等の耐環境性を改善することができる。
【００２４】
従って、本発明によれば、薄肉で、耐オゾン性、耐候性、耐熱性等の耐環境性に優れた高性能電波吸収シートにより、長期耐久性に優れた電磁波遮断対策を容易に講じることができる。
【００２５】
本発明において、耐候性ゴムはゴム成分１００重量部中に特に２０重量部以上配合することが好ましい。この耐候性ゴムとしては、ブチルゴム、クロロプレンゴム、エチレンプロピレンゴム、エチレンプロピレンジエンゴム、塩素化ポリエチレンゴム、アクリロニトリルブタジエンゴム、塩素化ブチルゴム、臭素化ブチルゴム及びクロロスルホン化ポリエチレンゴムよりなる群から選ばれる１種又は２種以上が挙げられる。
【００２６】
ゴム成分として耐候性ゴムを用いることにより、耐環境性の向上が図れるが、反面、柔軟性や加工性が損なわれる場合がある。従って、この場合には、ゴム成分として汎用ゴムを併用し、必要な柔軟性や加工性を確保することが好ましい。この汎用ゴムとしては、天然ゴム、スチレンブタジエンゴム、イソプレンゴム、及びブタジエンゴムよりなる群から選ばれる１種又は２種以上が挙げられる。
【００２７】
本発明において、更に所定量のカーボンブラックを配合することにより、耐光性、耐候性をより一層高めることができる。また、ゴム成分１００重量部に対するカルボニル鉄の配合量を３００〜１０００重量部とすることにより、電波吸収性能をより一層確実に高めることができ、特に、ゴム成分として耐候性ゴムと汎用ゴムとを併用した場合において、電波吸収性能と柔軟性や加工性とを両立させることができる。カルボニル鉄としては平均粒子径が１〜１０μｍのものが好ましい。
【００２８】
ところで、天然ゴム等の汎用ゴムとエチレンプロピレンゴム等の耐候性ゴムとのブレンド系配合においては、充填材を高配合すると、分散性が低下する場合がある。しかし、エチレンプロピレンゴム等の耐候性ゴムに予めカルボニル鉄等の充填材を添加混練し、その後天然ゴム等の汎用ゴムを添加混練することにより、この問題を解消することができる。
【発明を実施するための最良の形態】
【００２９】
以下に本発明の電波吸収体用ゴム組成物及び電波吸収シートの実施の形態を詳細に説明する。
【００３０】
本発明の電波吸収体用ゴム組成物は、耐候性ゴムを５ｐｈｒ含むゴム成分、即ち、ゴム成分１００重量部中に耐候性ゴムを５重量部以上含むゴム成分に所定量のカルボニル鉄を配合してなるものである。
【００３１】
本発明の電波吸収体用ゴム組成物において、耐候性ゴムとしては、例えば、ブチルゴム、クロロプレンゴム、エチレンプロピレンゴム、エチレンプロピレンジエンゴム、塩素化ポリエチレンゴム、アクリロニトリルブタジエンゴム、塩素化ブチルゴム、臭素化ブチルゴム、クロロスルホン化ポリエチレンゴム等が挙げられる。これらの耐候性ゴムは１種を単独で用いても良く、２種以上を混合して用いても良い。
【００３２】
これらの耐候性ゴムは特に耐環境性を十分に高める上で、ゴム成分１００重量部中に２０重量部以上含まれることが好ましい。
【００３３】
前述の如く、ゴム成分として耐候性ゴムを用いることにより、耐環境性の向上が図れるが、反面、柔軟性や加工性が損なわれる場合がある。従って、この場合には、ゴム成分として汎用ゴムを併用し、必要な柔軟性や加工性を確保することが好ましい。この汎用ゴムとしては、天然ゴム、スチレンブタジエンゴム、イソプレンゴム、ブタジエンゴム等が挙げられ、これらの汎用ゴムは１種を単独で用いても良く、２種以上を混合して用いても良い。
【００３４】
ゴム成分中の汎用ゴムと耐候性ゴムの配合割合は、電波吸収体用ゴム組成物の要求特性に応じて適宜決定され、汎用ゴム／耐候性ゴム＝９５／５〜５／９５（重量比）、特に８０／２０〜５５／４５（重量比）の範囲において、耐環境性を重視する場合には耐候性ゴムを多目に、また、柔軟性や加工性を重視する場合には、汎用ゴムを多目に配合することが好ましい。
【００３５】
本発明において、ゴム成分としては、上記耐候性ゴム及び汎用ゴム以外の他のゴム、例えば、臭化（イソブチレン−４−メチルスチレン共重合体）、アクリルゴム、フッ素ゴムラテックス、シリコーンゴムラテックス、ウレタンゴムラテックス等の１種又は２種以上、更に、ＳＢＳ（スチレン−ブタジエン−スチレン）、ＳＥＢＳ（スチレン−（エチレン−ブタジエン）−スチレン）等の熱可塑性エラストマー等の１種又は２種以上を併用しても良い。
【００３６】
特に、ゴム成分として、天然ゴムとエチレンプロピレンゴム等の耐候性ゴムを併用した場合には、柔軟性、加工性に優れると共に耐環境性にも著しく優れた電波吸収体用ゴム組成物を得ることができる。この場合において、ゴム成分中の天然ゴムの割合が多く、エチレンプロピレンゴム等の耐候性ゴムの割合が少ないと、エチレンプロピレンゴム等の耐候性ゴムを用いたことによる耐オゾン性、耐候性、耐熱性等の耐環境性の改善効果を十分に得ることができず、逆に、天然ゴムの割合が少なく、エチレンプロピレンゴム等の耐候性ゴムの割合が多いと、天然ゴムによる柔軟性、加工性等の効果を十分に得ることができない。従って、ゴム成分中の天然ゴムとエチレンプロピレンゴム等の耐候性ゴムとの割合は天然ゴム／エチレンプロピレンゴム等の耐候性ゴム＝９５／５〜５／９５（重量比）、８０／２０〜５５／４５（重量比）とすることが好ましい。
【００３７】
この場合において、ゴム成分としては、天然ゴムとエチレンプロピレンゴム等の耐候性ゴムの他に、各種の合成ゴム、例えば、スチレンブタジエンゴム、ブタジエンゴム、イソプレンゴム、臭化（イソブチレン−４−メチルスチレン共重合体）、アクリルゴム、フッ素ゴムラテックス、シリコーンゴムラテックス、ウレタンゴムラテックス等の１種又は２種以上、更に、ＳＢＳ（スチレン−ブタジエン−スチレン）、ＳＥＢＳ（スチレン−（エチレン−ブタジエン）−スチレン）等の熱可塑性エラストマー等を併用しても良い。ただし、ゴム成分として天然ゴムとエチレンプロピレンゴム等の耐候性ゴムとを用いることによる上記効果を十分に得るために、天然ゴムとエチレンプロピレンゴム等の耐候性ゴム以外の他のゴム成分の使用量は、全ゴム成分１００重量部中に２０重量部以下、特に１０重量部以下とすることが好ましく、とりわけ、ゴム成分は天然ゴムとエチレンプロピレンゴム等の耐候性ゴムとで構成されることが好ましい。
【００３８】
本発明で用いるカルボニル鉄粉は、有機金属間化合物であるカルボニル化鉄を熱分解して得られる、平均粒径１〜１０μｍ程度のほぼ粒状の微粉末であり、その磁性損失により電磁波を効率的に吸収するとともに、その導電性で電磁波を抵抗損失として吸収する優れた電波吸収性材料である。
【００３９】
本発明において、ゴム成分に対するカルボニル鉄の配合量が少ないと十分な電波吸収性能を得ることができず、多いと柔軟性が低下する傾向にある。従って、カルボニル鉄は、ゴム成分１００重量部に対して２００〜１５００重量部、好ましくは３００〜１０００重量部配合する。
【００４０】
本発明の電波吸収体用ゴム組成物においては、更にカーボンブラックを配合することにより、カーボンブラックの紫外線吸収効果で、より一層の耐光性、耐候性の向上効果を得ることができる。カーボンブラックの配合量は、ゴム成分１００重量部に対して１〜１０重量部とすることが好ましい。この範囲よりもカーボンブラックが少ないと、カーボンブラックを併用することによる上記効果を十分に得ることができず、多過ぎると電波吸収性能に影響を与えるため好ましくない。
【００４１】
本発明の電波吸収体用ゴム組成物は、カルボニル鉄、カーボンブラックの他、各種加硫剤、加硫助剤、その他必要に応じて、加硫促進助剤、軟化剤、老化防止剤、可塑剤、離型剤、硬化剤、発泡剤、着色剤等のゴム組成物に通常使用される各種の添加剤が必要に応じて配合添加される。
【００４２】
加硫剤としては、イオウ、有機含イオウ化合物、金属酸化物（亜鉛華、マグネシア等）、有機過酸化物（ベンゾイルパーオキシド）等が挙げられるが、何らこれらに限定されるものではない。
【００４３】
また、加硫促進剤としては次のようなものが挙げられるが、何らこれらに限定されるものではない。
［アルデヒド・アンモニア類］
ＡＣ：アセトアルデヒドアンモニア
ヘキサ：ヘキサメチレン・テトラミン
［アルデヒド・アミン類］
Ｋ：アセトアルデヒド・アニリン
８：ブチルアルデヒド・アニリン
［グアニジン類］
Ｄ（ＤＰＧ）：ジフェニル・グアニジン
ＤＴ（ＤＯＴＧ）：ジ−ｏ−トリル・グアニジン
ＢＧ：ｏ−トリル・バイグアナイド
［チアゾール類］
Ｍ：２−メルカプト・ベンゾチアゾール
ＤＭ：ジベンゾチアジル・ジ・スルフィド
ＭＺ：２−メルカプト・ベンゾチアゾールの亜鉛塩
ＣＺ：Ｎ−シクロヘキシル−２−ベンゾチアゾールスルフェンアミド
ＮＯＢＳ：Ｎ−オキシジエチレン−２−ベンゾチアジルスルフェンアミド
［チウラム類］
ＴＴ：テトラメチル・チウラム・ジ・スルフィド
ＴＳ：テトラメチル・チウラム・モノ・スルフィド
［ジチオ・カーバメート類］
Ｐ：ピペコリン・メチルペンタメチレン・ジ−チオカーバメート
ＰＺ：ジメチル・ジチオカーバミン酸亜鉛
ＥＺ：ジエチル・ジチオカーバミン酸亜鉛
ＢＺ：ジブチル・ジチオカーバミン酸亜鉛
ＰＸ：エチル・フェニルジチオカーバミン酸亜鉛
ＳＤＣ：ジエチル・ジチオカーバミン酸ナトリウム
ＴＰ：ジブチル・ジチオカーバミン酸ナトリウム
【００４４】
本発明の電波吸収体用ゴム組成物において、通常の場合、加硫剤はゴム成分１００重量部に対して０．１〜１０重量部、特に１〜５重量部、加硫促進剤はゴム成分１００重量部に対して０．１〜１０重量部、特に１〜５重量部となるように配合することが好ましい。
【００４５】
また、本発明の電波吸収体用ゴム組成物においては、カルボニル鉄以外の他の磁性材料、例えばフェライト粉末等を含んでいても良いが、この場合においても、カルボニル鉄による優れた電波吸収性能を得る上で、カルボニル鉄と他の磁性材料との合計に対して、他の磁性材料を１７００重量％以下、特に１２００重量％以下とすることが好ましい。
【００４６】
このような本発明の電波吸収体用ゴム組成物、特にゴム成分として汎用ゴムと耐候性ゴムとを含む電波吸収体用ゴム組成物を調製するには、予め、エチレンプロピレンゴム等の耐候性ゴムに、カルボニル鉄等の充填材（カーボンブラックを用いる場合はカーボンブラックも充填材に含まれる。）を添加混練した後、天然ゴム等の汎用ゴムを添加混練することが、ゴムマトリクス中に微粉状のカルボニル鉄等の充填材を均一に分散させて、電波吸収性能の均一性、加工性に優れた電波吸収体用ゴム組成物を得る上で好ましい。また、この場合において、カルボニル鉄を２回以上の複数回に分けて添加混練しても良い。
【００４７】
本発明の電波吸収シートは、このような本発明の電波吸収体用ゴム組成物をシート状に加硫成形してなるものであるが、本発明の電波吸収シートは、特に、ＪＩＳ  Ｋ６２５３（タイプＡ）による硬度が８０度以下で、厚み３ｍｍ以下における５．８ＧＨｚ電波吸収量が１５ｄＢ以上となるように設計されることが好ましく、また、本発明の電波吸収体用ゴム組成物は、ＪＩＳ  Ｋ６２５９により測定した耐オゾン性において、１００時間後にクラックが発生しないものが望ましい。
【００４８】
このような本発明の電波吸収シートは、他の構成の電波吸収シートと積層されて使用されても良く、また、必要に応じて、裏面側に接着層や粘着層を形成したり、表面側に意匠層を形成したりして、実用に供される。
【実施例】
【００４９】
以下に実施例及び比較例を挙げて本発明をより具体的に説明する。
【００５０】
実施例１〜５、比較例１，２
表１に示すゴム配合で電波吸収体用ゴム組成物を調製し、この電波吸収体用ゴム組成物を加硫成形することにより、表１に示す厚さの電波吸収シートを得た。なお、実施例１〜４及び比較例２では、エチレンプロピレンゴムに天然ゴム以外の成分を予め添加混練し、その後天然ゴムを添加混練した（２ステップ混練）。比較例１及び実施例５ではすべての成分を１回で添加混練した（１ステップ混練）。
【００５１】
各電波吸収体用ゴム組成物及び電波吸収シートについて以下の評価を行い、結果を表１に示した。
分散性：目視により評価し、カルボニル鉄が均一に分散し、分散性の良い状態を「○
」、カルボニル鉄が若干凝集して分散性にやや劣る状態を「△」、カルボニ
ル鉄が凝集して分散性の悪い状態を「×」とした。分散性が悪いことは、加
工性が悪いことを意味する。
硬度：ＪＩＳ  Ｋ６２５３（タイプＡ）により電波吸収シートの硬度を測定した。
電波吸収性能：電波吸収シートの５．８ＧＨｚ電波吸収量を反射電力法により測定し
た。
耐オゾン性：ＪＩＳ  Ｋ６２５９により測定し、１００時間後のクラックの有無を評
価した。
【００５２】
【表１】
2006287167.tif 000002
【００５３】
表１より次のことが明らかである。
【００５４】
即ち、比較例１は、天然ゴム配合系であり、カルボニル鉄の分散性が良く、硬度が低く、柔軟で電波吸収特性が良好であるが、耐オゾン性に劣る。また、比較例２はカルボニル鉄の配合量が少ないために、電波吸収性能に劣る。これに対して、天然ゴムとエチレンプロピレンゴムとのブレンド系配合の実施例１〜４では、分散性、硬度、電波吸収特性、耐オゾン性のすべてを満足することができる。また、電波吸収特性についても、天然ゴム配合のものに対して更に良好な結果が得られた。なお、実施例５はエチレンプロピレンゴム配合系であるために分散性が悪く、また柔軟性に劣るが、電波吸収特性及び耐オゾン性においては良好な結果が得られている。
【００５５】
実施例６〜１１
表２〜６に示すゴム配合で電波吸収体用ゴム組成物を調製し、この電波吸収体用ゴム組成物を加硫成形することにより、表２〜６に示す厚さの電波吸収シートを得た。なお、実施例６〜１１ではすべての成分を１回で添加混練した（１ステップ混練）。
【００５６】
各電波吸収シートについて実施例１と同様にして、硬度、電波吸収性能、及び耐オゾン性の評価を行い、結果を表２〜６に示した。
【００５７】
【表２】
2006287167.tif 000003
【００５８】
【表３】
2006287167.tif 000004
【００５９】
【表４】
2006287167.tif 000005
【００６０】
【表５】
2006287167.tif 000006
【００６１】
【表６】
2006287167.tif 000007
【００６２】
表２〜６より、ゴム成分として耐候性ゴムを用いる本発明の電波吸収体用ゴム組成物によれば、電波吸収特性及び耐オゾン性に優れた電波吸収シートが得られることが分かる。